(57)【特許請求の範囲】
【請求項１】
基板の主表面上に、多層反射膜および保護膜をこの順に備える多層反射膜付基板であって、
前記基板は、ケイ素、チタンおよび酸素を主成分とし、さらに水素を含有し、
前記多層反射膜は、低屈折率層と高屈折率層を交互に積層させた構造を有し、
前記多層反射膜は、水素を含有し、前記多層反射膜中の水素の原子数密度は、７．０×１０−３ａｔｏｍｓ／ｎｍ３以下である
ことを特徴とする多層反射膜付基板。
【請求項２】
前記高屈折率層は、ケイ素を含有し、前記低屈折率層は、モリブデンを含有することを特徴とする請求項１記載の多層反射膜付基板。
【請求項３】
前記基板に対して、二次イオン質量分析法による分析を行って得られる前記基板中の水素の原子数密度は、１．０×１０１９ａｔｏｍｓ／ｃｍ３以上であることを特徴とする請求項１または２に記載の多層反射膜付基板。
【請求項４】
前記保護膜は、ルテニウムを含有することを特徴とする請求項１から３のいずれかに記載の多層反射膜付基板。
【請求項５】
前記多層反射膜は、主表面上に、前記低屈折率層の構成元素と前記高屈折率層の構成元素が混合した混合領域を有し、前記混合領域のＥＵＶ光に対する表面反射率は、それ以外の領域のＥＵＶ光に対する表面反射率よりも低いことを特徴とする請求項１から４のいずれかに記載の多層反射膜付基板。
【請求項６】
基板の主表面上に、多層反射膜、保護膜およびパターン形成用薄膜をこの順に備えるマスクブランクであって、
前記基板は、ケイ素、チタンおよび酸素を主成分とし、さらに水素を含有し、
前記多層反射膜は、低屈折率層と高屈折率層を交互に積層させた構造を有し、
前記多層反射膜は、水素を含有し、前記多層反射膜中の水素の原子数密度は、７．０×１０−３ａｔｏｍｓ／ｎｍ３以下である
ことを特徴とするマスクブランク。
【請求項７】
前記高屈折率層は、ケイ素を含有し、前記低屈折率層は、モリブデンを含有することを特徴とする請求項６記載のマスクブランク。
【請求項８】
前記基板に対して、二次イオン質量分析法による分析を行って得られる前記基板中の水素の原子数密度は、１．０×１０１９ａｔｏｍｓ／ｃｍ３以上であることを特徴とする請求項６または７に記載のマスクブランク。
【請求項９】
前記保護膜は、ルテニウムを含有することを特徴とする請求項６から８のいずれかに記載のマスクブランク。
【請求項１０】
前記多層反射膜は、主表面上に、前記低屈折率層の構成元素と前記高屈折率層の構成元素が混合した混合領域を有し、前記混合領域のＥＵＶ光に対する表面反射率は、前記パターン形成用薄膜のＥＵＶ光に対する表面反射率よりも低いことを特徴とする請求項６から９のいずれかに記載のマスクブランク。
【請求項１１】
基板の主表面上に、多層反射膜、保護膜および薄膜パターンをこの順に備える反射型マスクであって、
前記基板は、ケイ素、チタンおよび酸素を主成分とし、さらに水素を含有し、
前記多層反射膜は、低屈折率層と高屈折率層を交互に積層させた構造を有し、
前記多層反射膜は、水素を含有し、前記多層反射膜中の水素の原子数密度は、７．０×１０−３ａｔｏｍｓ／ｎｍ３以下であり、
前記多層反射膜は、主表面上の薄膜パターンが設けられている領域の外周の領域に、前記低屈折率層の構成元素と前記高屈折率層の構成元素が混合した混合領域を有し、前記混合領域のＥＵＶ光に対する表面反射率は、前記薄膜パターンのＥＵＶ光に対する表面反射率よりも低いことを特徴とする反射型マスク。
【請求項１２】
前記高屈折率層は、ケイ素を含有し、前記低屈折率層は、モリブデンを含有することを特徴とする請求項１１記載の反射型マスク。
【請求項１３】
前記基板に対して、二次イオン質量分析法による分析を行って得られる前記基板中の水素の原子数密度は、１．０×１０１９ａｔｏｍｓ／ｃｍ３以上であることを特徴とする請求項１１または１２に記載の反射型マスク。
【請求項１４】
前記保護膜は、ルテニウムを含有することを特徴とする請求項１１から１３のいずれかに記載の反射型マスク。
【請求項１５】
請求項１１から１４のいずれかに記載の反射型マスクを用い、半導体基板上のレジスト膜に転写パターンを露光転写する工程を備えることを特徴とする半導体デバイスの製造方法。
【発明の詳細な説明】
【技術分野】
【０００１】
本発明は、半導体デバイスの製造などに使用される反射型マスク、並びに反射型マスクを製造するために用いられる多層反射膜付き基板及び反射型マスクブランクに関する。また、本発明は、上記反射型マスクを用いた半導体デバイスの製造方法に関する。
【背景技術】
【０００２】
半導体デバイス製造における露光装置は、光源の波長を徐々に短くしながら進化してきている。より微細なパターン転写を実現するため、波長が１３．５ｎｍ近傍の極端紫外線（ＥＵＶ：Extreme Ultra Violet。以下、ＥＵＶ光という場合がある。）を用いたＥＵＶリソグラフィーが開発されている。ＥＵＶリソグラフィーでは、ＥＵＶ光に対して透明な材料が少ないことから、反射型マスクが用いられる。代表的な反射型マスクとして、バイナリー型の反射型マスクおよび位相シフト型の反射型マスク（ハーフトーン位相シフト型の反射型マスク）がある。バイナリー型の反射型マスクは、ＥＵＶ光を十分吸収する比較的厚い吸収体パターンを有する。位相シフト型の反射型マスクは、ＥＵＶ光を光吸収により減光させ、且つ多層反射膜からの反射光に対してほぼ位相が反転（約１８０度の位相反転）した反射光を発生させる比較的薄い吸収体パターン（位相シフトパターン）を有する。
【０００３】
このようなＥＵＶリソグラフィー用の反射型マスクおよびこれを作製するためのマスクブランクに関連する技術が特許文献１〜３に記載されている。
【０００４】
特許文献１には、マスクパターン領域の外側の領域の多層反射膜に対してレーザー光や電子線を照射して加熱する処理を行うことが記載されている。この処理を行うことにより、多層反射膜の高屈折率材料と低屈折率材料の拡散を進行させ、多層反射膜のＥＵＶ光の反射率を低下させている。
【０００５】
特許文献２には、ＥＵＶリソグラフィーのフォトマスク等で用いられるＴｉＯ２−ＳｉＯ２ガラスについて記載されている。この文献には、ＴｉＯ２−ＳｉＯ２ガラス中の水素含有量が５×１０１７分子／ｃｍ３以上であると好ましいことが記載されている。さらに、ＴｉＯ２−ＳｉＯ２ガラス中にＯＨを添加することが好ましいことも記載されている。
【０００６】
特許文献３には、軟Ｘ線多層膜反射鏡のシリコン層とモリブデン層の多層構造において、シリコン層とモリブデン層の界面にシリコンを水素化させた水素化層を設けることが記載されている。水素化層を設けることによって、シリコン層とモリブデン層との界面での相互反応や拡散を抑制できることが記載されている。
【先行技術文献】
【特許文献】
【０００７】
【特許文献１】国際公開第２０１０／０２６９９８号
【特許文献２】特開２０１１−１６２３５９号
【特許文献３】特開平５−２９７１９４号
【発明の概要】
【発明が解決しようとする課題】
【０００８】
ＥＵＶリソグラフィーでは、光透過率の関係から多数の反射鏡からなる投影光学系が用いられている。そして、反射型マスクに対してＥＵＶ光を斜めから入射させて、これら複数の反射鏡が投影光（露光光）を遮らないようにしている。入射角度は、現在、反射型マスクの基板垂直面に対して６度とすることが主流である。
【０００９】
ＥＵＶリソグラフィーでは、露光光が斜めから入射されるため、シャドーイング効果と呼ばれる固有の問題がある。シャドーイング効果とは、立体構造を持つ吸収体パターンへ露光光が斜めから入射されることにより影ができ、転写形成されるパターンの寸法や位置が変わる現象のことである。吸収体パターンの立体構造が壁となって日陰側に影ができ、転写形成されるパターンの寸法や位置が変わる。例えば、配置される吸収体パターンの向きが斜入射光の方向と平行となる場合と垂直となる場合とで、両者の転写パターンの寸法と位置に差が生じ、転写精度を低下させる。
【００１０】
反射型マスクでは、超微細かつ高精度なパターン形成に対する要求のため、上記のシャドーイング効果を小さくすることが求められている。そのために、反射型マスクでは、薄膜パターン（吸収体パターン、位相シフトパターン）の膜厚を薄くすることが検討されている。しかし、薄膜パターンの膜厚を薄くすることによって、ＥＵＶ光に対する反射率が従来よりも高くなることは避けがたい。
【００１１】
一般に、ＥＵＶリソグラフィーにおけるパターン転写は、反射型マスクの転写パターンを転写対象物に対してステップ・アンド・スキャンによって行われる。このステップ・アンド・スキャンでは、露光転写とステップ移動を繰り返すことで、転写対象物上に複数の同じ転写パターンを露光転写する。その際、転写対象物上に間隔をほとんど置かずに複数の転写パターンを露光転写する。このため、反射型マスクの薄膜の転写パターンが形成されている領域の外周の領域からの反射光が重なって露光される、いわゆる重ね合わせ露光の状態になる。薄膜パターンの反射率が従来よりも高いと、転写対象物のこの重ね合わせ露光がされてしまう領域で不必要な感光が生じてしまう恐れがある。
【００１２】
本発明者らは、反射型マスクの転写パターンが形成されている領域の外周の領域のＥＵＶ光に対する反射率を低下させるために、上記特許文献１に開示されている手法を試みた。具体的には、レーザー光を照射する処理を行い、多層反射膜の低屈折率層の構成元素と高屈折率層の構成元素との間での拡散を進行させた。この処理を行ったところ、多層反射膜上の保護膜の表面が膨れる現象や、保護膜が剥がれる現象が発生することがあることが新たに判明した。この現象は、電子線の照射処理を行った場合や、加熱処理を行った場合でも発生することがあることも判明した。これらの現象が発生すると、多層反射膜の低屈折率層の構成元素と高屈折率層の構成元素との間での拡散を進行させるための処理をそれ以上継続することができなくなり、多層反射膜のＥＵＶ露光光に対する反射率を十分に低下させることができないため、問題となっていた。また、保護膜が破裂することで発塵が発生し、製造された反射型マスクに欠陥が多発するという問題もあった。
【００１３】
そこで、本発明は、多層反射膜のＥＵＶ露光光に対する反射率を十分に低下させることが可能であるとともに、多層反射膜上の保護膜の表面が膨れる現象や保護膜が剥がれる現象が発生することを防止することのできる多層反射膜付き基板を提供することを目的とする。
【００１４】
また、本発明は、上記多層反射膜付き基板を用いて製造される反射型マスクブランク及び反射型マスク、並びにその反射型マスクを用いる半導体デバイスの製造方法を提供することを目的とする。
【課題を解決するための手段】
【００１５】
本発明者らは、鋭意研究を行った結果、多層反射膜中に存在する水素がレーザー光の照射等による多層反射膜の発熱によって気体になり、多層反射膜から離脱しようとして多層反射膜と保護膜との界面で蓄積することによって、保護膜が多層反射膜から浮き上がる現象が生じることを突き止めた。さらに、多層反射膜と保護膜の温度上昇によって、多層反射膜と保護膜の間に捕捉されている気体の水素が熱膨張し、保護膜を破裂させる現象が生じることも突き止めた。
【００１６】
その一方で、反射型マスクを製造するためのマスクブランクの基板中には、水素とＯＨ基が含まれており、これらをなくすことはできないことが判明した。また、その基板から多層反射膜に水素やＯＨ基が移動する現象が起こり、その現象を防止することは困難であることも判明した。これらの知見を基に、本発明者らはさらなる鋭意研究を行った結果、以下の構成を備える多層反射膜付き基板を用いることで、上記の技術的課題を解決できるという結論に至った。
【００１７】
（構成１）
基板の主表面上に、多層反射膜および保護膜をこの順に備える多層反射膜付基板であって、
前記基板は、ケイ素、チタンおよび酸素を主成分とし、さらに水素を含有し、
前記多層反射膜は、低屈折率層と高屈折率層を交互に積層させた構造を有し、
前記多層反射膜は、水素を含有し、前記多層反射膜中の水素の原子数密度は、７．０×１０−３ａｔｏｍｓ／ｎｍ３以下である
ことを特徴とする多層反射膜付基板。
【００１８】
（構成２）
前記高屈折率層は、ケイ素を含有し、前記低屈折率層は、モリブデンを含有することを特徴とする構成１記載の多層反射膜付基板。
【００１９】
（構成３）
前記基板に対して、二次イオン質量分析法による分析を行って得られる前記基板中の水素の原子数密度は、１．０×１０１９ａｔｏｍｓ／ｃｍ３以上であることを特徴とする構成１または２に記載の多層反射膜付基板。
【００２０】
（構成４）
前記保護膜は、ルテニウムを含有することを特徴とする構成１から３のいずれかに記載の多層反射膜付基板。
【００２１】
（構成５）
前記多層反射膜は、主表面上に、前記低屈折率層の構成元素と前記高屈折率層の構成元素が混合した混合領域を有し、前記混合領域のＥＵＶ光に対する表面反射率は、それ以外の領域のＥＵＶ光に対する表面反射率よりも低いことを特徴とする構成１から４のいずれかに記載の多層反射膜付基板。
【００２２】
（構成６）
基板の主表面上に、多層反射膜、保護膜およびパターン形成用薄膜をこの順に備えるマスクブランクであって、
前記基板は、ケイ素、チタンおよび酸素を主成分とし、さらに水素を含有し、
前記多層反射膜は、低屈折率層と高屈折率層を交互に積層させた構造を有し、
前記多層反射膜は、水素を含有し、前記多層反射膜中の水素の原子数密度は、７．０×１０−３ａｔｏｍｓ／ｎｍ３以下である
ことを特徴とするマスクブランク。
【００２３】
（構成７）
前記高屈折率層は、ケイ素を含有し、前記低屈折率層は、モリブデンを含有することを特徴とする構成６記載のマスクブランク。
【００２４】
（構成８）
前記基板に対して、二次イオン質量分析法による分析を行って得られる前記基板中の水素の原子数密度は、１．０×１０１９ａｔｏｍｓ／ｃｍ３以上であることを特徴とする構成６または７に記載のマスクブランク。
【００２５】
（構成９）
前記保護膜は、ルテニウムを含有することを特徴とする構成６から８のいずれかに記載のマスクブランク。
【００２６】
（構成１０）
前記多層反射膜は、主表面上に、前記低屈折率層の構成元素と前記高屈折率層の構成元素が混合した混合領域を有し、前記混合領域のＥＵＶ光に対する表面反射率は、前記パターン形成用薄膜のＥＵＶ光に対する表面反射率よりも低いことを特徴とする構成６から９のいずれかに記載のマスクブランク。
【００２７】
（構成１１）
基板の主表面上に、多層反射膜、保護膜および薄膜パターンをこの順に備える反射型マスクであって、
前記基板は、ケイ素、チタンおよび酸素を主成分とし、さらに水素を含有し、
前記多層反射膜は、低屈折率層と高屈折率層を交互に積層させた構造を有し、
前記多層反射膜は、水素を含有し、前記多層反射膜中の水素の原子数密度は、７．０×１０−３ａｔｏｍｓ／ｎｍ３以下であり、
前記多層反射膜は、主表面上の薄膜パターンが設けられている領域の外周の領域に、前記低屈折率層の構成元素と前記高屈折率層の構成元素が混合した混合領域を有し、前記混合領域のＥＵＶ光に対する表面反射率は、前記薄膜パターンのＥＵＶ光に対する表面反射率よりも低いことを特徴とする反射型マスク。
【００２８】
（構成１２）
前記高屈折率層は、ケイ素を含有し、前記低屈折率層は、モリブデンを含有することを特徴とする構成１１記載の反射型マスク。
【００２９】
（構成１３）
前記基板に対して、二次イオン質量分析法による分析を行って得られる前記基板中の水素の原子数密度は、１．０×１０１９ａｔｏｍｓ／ｃｍ３以上であることを特徴とする構成１１または１２に記載の反射型マスク。
【００３０】
（構成１４）
前記保護膜は、ルテニウムを含有することを特徴とする構成１１から１３のいずれかに記載の反射型マスク。
【００３１】
（構成１５）
構成１１から１４のいずれかに記載の反射型マスクを用い、半導体基板上のレジスト膜に転写パターンを露光転写する工程を備えることを特徴とする半導体デバイスの製造方法。
【発明の効果】
【００３２】
本発明によれば、多層反射膜のＥＵＶ露光光に対する反射率を十分に低下させることが可能であるとともに、多層反射膜上の保護膜の表面が膨れる現象や保護膜が剥がれる現象が発生することを抑制することのできる多層反射膜付き基板を提供することができる。
【００３３】
また、本発明によれば、上記多層反射膜付き基板と同様の構成を一部に備える反射型マスクブランク及び反射型マスク、並びにその反射型マスクを用いる半導体デバイスの製造方法を提供することができる。
【図面の簡単な説明】
【００３４】
【図１】多層反射膜付き基板の一例の断面模式図である。
【図２】反射型マスクブランクの一例の断面模式図である。
【図３】反射型マスクの製造方法を断面模式図にて示した工程図である。
【発明を実施するための形態】
【００３５】
以下、本発明の実施形態について、図面を参照しながら具体的に説明する。なお、以下の実施形態は、本発明を具体的に説明するための形態であって、本発明の範囲を限定するものではない。
【００３６】
図１は、本実施形態の多層反射膜付き基板１１０の断面模式図である。図１に示すように、本実施形態の多層反射膜付き基板１１０は、基板１の上に多層反射膜５及び保護膜６をこの順に備えている。多層反射膜５は、露光光を反射するための膜であり、低屈折率層と高屈折率層とを交互に積層させた多層膜からなる。保護膜６は、後述する反射型マスク２００の製造工程において、ドライエッチング及び洗浄によるダメージから多層反射膜５を保護するための膜である。また、保護膜６は、電子線（ＥＢ）を用いたマスクパターンの黒欠陥修正の際に、多層反射膜５を保護することもできる。本実施形態の多層反射膜付き基板１１０は、基板１の裏面（多層反射膜５が形成された主表面とは反対側の主表面）に、裏面導電膜２を含んでもよい。
【００３７】
本実施形態の多層反射膜付き基板１１０を用いて、反射型マスクブランク１００を製造することができる。図２は、反射型マスクブランク１００の一例の断面模式図である。図２に示すように、反射型マスクブランク１００は、保護膜６の上に吸収体膜（パターン形成用薄膜）７をさらに含む。本実施形態の反射型マスクブランク１００を用いることにより、ＥＵＶ光に対する反射率が高い多層反射膜５を有する反射型マスク２００を得ることができる。
【００３８】
本明細書において、「膜Ａの上に膜Ｂを有する」とは、膜Ｂが、膜Ａの表面に接して配置される場合だけでなく、膜Ａと膜Ｂの間に他の膜が存在する場合も含む。また、本明細書において、「膜Ｂが膜Ａの表面に接して配置される」とは、膜Ａと膜Ｂの間に他の膜を介在させることなく、膜Ｂが膜Ａの表面に接するように配置されることを意味する。
【００３９】
＜多層反射膜付き基板１１０＞
以下、本実施形態の多層反射膜付き基板１１０について詳しく説明する。多層反射膜付き基板１１０は、基板１と、多層反射膜５と、保護膜６を含む。
【００４０】
＜＜基板１＞＞
基板１は、ケイ素、チタンおよび酸素を主成分とし、さらに水素を含有する。この場合の水素には、ＯＨ基の状態で含有するものも含まれる。ケイ素、チタンおよび酸素を主成分とする基板１の例として、ＳｉＯ２−ＴｉＯ２系ガラスを挙げることができる。ＳｉＯ２−ＴｉＯ２系ガラスは、ＴｉＯ２を含有するシリカガラスであり、石英ガラスよりも小さい熱膨張係数を有する低熱膨張材料である。基板１がＳｉＯ２−ＴｉＯ２系ガラスである場合、基板１には水素およびＯＨ基が含まれる。
【００４１】
基板１に対して、二次イオン質量分析法（ＳＩＭＳ：Secondary Ion Mass Spectrometry）による分析を行って得られる基板１中の水素の原子数密度は、１．０×１０１９ａｔｏｍｓ／ｃｍ３以上であることが好ましく、２．０×１０１９ａｔｏｍｓ／ｃｍ３以上であることがより好ましい。一方、基板１中の水素の原子数密度は、５．０×１０２１ａｔｏｍｓ／ｃｍ３以下であることが好ましく、３．０×１０２１ａｔｏｍｓ／ｃｍ３以下であることがより好ましい。基板１中の水素含有量が多すぎると、基板１からの水素の放出量が多くなり、その水素が多層反射膜５へ多く取り込まれてしまう。なお、ＳＩＭＳによる分析で検出される基板１中の水素には、Ｓｉと結合している状態、ＯＨ基の状態、イオンで存在している状態、分子で存在している状態などが含まれる。このため、ＳＩＭＳによる分析で測定される基板１中の水素の原子数密度の数値は、ＯＨ基中の水素も含まれるものである。
【００４２】
基板１中のＯＨ基の濃度は、５０ｐｐｍ以上であることが好ましく、６０ｐｐｍ以上であることがより好ましい。基板１中のＯＨ基の濃度は、公知の方法で測定することが可能であり、例えば、特許第４７９２７０５号公報に記載の方法で測定することが可能である。
【００４３】
基板１の多層反射膜５が形成される側の第１主表面は、パターン転写精度を高める観点から、所定の平坦度となるように表面加工されることが好ましい。ＥＵＶ露光の場合、基板１の転写パターンが形成される側の主表面の１３２ｍｍ×１３２ｍｍの領域において、平坦度が０．１μｍ以下であることが好ましく、より好ましくは０．０５μｍ以下、さらに好ましくは０．０３μｍ以下である。また、多層反射膜５が形成される側と反対側の第２主表面（裏面）は、露光装置に反射型マスクをセットするときに静電チャックによって吸着される。第２主表面は、１４２ｍｍ×１４２ｍｍの領域において、平坦度が０．１μｍ以下であることが好ましく、より好ましくは０．０５μｍ以下、さらに好ましくは０．０３μｍ以下である。
【００４４】
また、基板１の表面平滑性の高さも重要である。基板１の第１主表面の表面粗さは、二乗平均平方根粗さ（Ｒｍｓ）で０．１５ｎｍ以下、より好ましくはＲｍｓで０．１０ｎｍ以下であることが好ましい。なお、表面平滑性は、原子間力顕微鏡で測定することができる。
【００４５】
さらに、基板１は、基板１の上に形成される膜（多層反射膜５など）の膜応力による変形を防止するために、高い剛性を有していることが好ましい。特に、基板１は、６５ＧＰａ以上の高いヤング率を有していることが好ましい。
【００４６】
＜＜多層反射膜５＞＞
多層反射膜５は、反射型マスク２００において、ＥＵＶ光を反射する機能を付与するものである。多層反射膜５は、屈折率の異なる元素を主成分とする各層が周期的に積層された多層膜である。
【００４７】
一般的には、多層反射膜５として、高屈折率材料である軽元素又はその化合物の薄膜（高屈折率層）と、低屈折率材料である重元素又はその化合物の薄膜（低屈折率層）とが交互に４０から６０周期（ペア）程度積層された多層膜が用いられる。
【００４８】
多層反射膜５は、基板１側から高屈折率層と低屈折率層をこの順に積層した「高屈折率層／低屈折率層」の積層構造を含む。１つの「高屈折率層／低屈折率層」を１周期として、この積層構造を複数周期積層してもよい。あるいは、多層反射膜５は、基板１側から低屈折率層と高屈折率層をこの順に積層した「低屈折率層／高屈折率層」の積層構造を含む。１つの「低屈折率層／高屈折率層」を１周期として、この積層構造を複数周期積層してもよい。なお、多層反射膜５の最表面の層、すなわち、基板１側と反対側の多層反射膜５の表面層は、高屈折率層であることが好ましい。基板１側から高屈折率層と低屈折率層をこの順に積層した場合は、最上層が低屈折率層となる。この場合、低屈折率層が多層反射膜５の最表面となるため、多層反射膜５の最表面が容易に酸化されてしまい、反射型マスク２００の反射率が減少する。そのため、最上層の低屈折率層の上に、高屈折率層をさらに形成することが好ましい。一方、基板１側から低屈折率層と高屈折率層をこの順に積層した場合は、最上層が高屈折率層となる。この場合には、さらなる高屈折率層を形成する必要はない。
【００４９】
高屈折率層としては、例えば、ケイ素（Ｓｉ）を含む材料を用いることができる。Ｓｉを含む材料としては、Ｓｉ単体の他に、Ｓｉに、ホウ素（Ｂ）、炭素（Ｃ）、ジルコニウム（Ｚｒ）、窒素（Ｎ）及び酸素（Ｏ）から選択される少なくとも１つの元素を含むＳｉ化合物を用いることができる。Ｓｉを含む高屈折率層を用いることによって、ＥＵＶ光の反射率に優れた反射型マスク２００が得られる。
【００５０】
低屈折率層としては、例えば、モリブデン（Ｍｏ）、ルテニウム（Ｒｕ）、ロジウム（Ｒｈ）、及び白金（Ｐｔ）から選ばれる少なくとも１種の金属単体、又はこれらの合金を用いることができる。
【００５１】
本実施形態の多層反射膜付き基板１１０においては、低屈折率層がモリブデン（Ｍｏ）を含む層であり、高屈折率層がケイ素（Ｓｉ）を含む層であることが好ましい。例えば波長１３ｎｍから１４ｎｍのＥＵＶ光を反射するための多層反射膜５としては、Ｍｏを含む層とＳｉを含む層とを交互に４０から６０周期程度積層したＭｏ／Ｓｉ周期積層膜が好ましく用いられる。
【００５２】
なお、多層反射膜５の最上層である高屈折率層がケイ素（Ｓｉ）を含む層である場合、最上層（Ｓｉを含む層）と保護膜６との間に、ケイ素と酸素を含むケイ素酸化物層を形成してもよい。この場合、マスク洗浄耐性を向上させることができる。
【００５３】
本実施形態の多層反射膜付き基板１１０において、多層反射膜５は水素を含有することを特徴とする。多層反射膜５中の水素の原子数密度は、７．０×１０−３ａｔｏｍｓ／ｎｍ３以下であり、好ましくは６．５×１０−３ａｔｏｍｓ／ｎｍ３以下であり、より好ましくは６．０×１０−３ａｔｏｍｓ／ｎｍ３以下である。一方、多層反射膜５中の水素の原子数密度は、好ましくは１．０×１０−４ａｔｏｍｓ／ｎｍ３以上であり、より好ましくは２．０×１０−４ａｔｏｍｓ／ｎｍ３以上である。多層反射膜５中の水素の原子数密度は、例えば、二次イオン質量分析法（ＳＩＭＳ）によって測定することができる。
【００５４】
一般的に、基板１がＳｉＯ２−ＴｉＯ２系ガラスで構成される場合、ＳｉＯ２−ＴｉＯ２系ガラスには所定量以上の水素及びＯＨ基が必ず含まれるため、基板１から水素及びＯＨ基を完全に排除することは困難である。このため、基板１の上に形成された多層反射膜５中にも、基板１から放出された水素及びＯＨ基が取り込まれる。特に、多層反射膜５中の高屈折材料がケイ素である場合、ケイ素は水素を取り込みやすいため、このような現象が顕著に発生する。
【００５５】
多層反射膜５は、成膜時に膜応力をゼロにすることは困難である。多層反射膜５の膜応力を低減させるために、加熱処理を行うことが多い。この加熱処理時に、基板１の水素及びＯＨ基が多層反射膜５に取り込まれやすくなる。また、後述のマスクブランク１００の吸収体膜７の上にレジスト膜８を形成する際、レジスト液をスピン塗布法等で塗布した後、乾燥させるための加熱処理（ＰＡＢ：Ｐｒｅ  Ａｐｐｌｉｅｄ  ｂａｋｅ）が行われる。この加熱処理時に、基板１の水素及びＯＨ基が多層反射膜５に取り込まれやすくなる。さらに、レジスト膜８が化学増幅型レジストである場合、レジスト膜８に転写パターンを電子線で露光描画した後に、加熱処理（ＰＥＢ：Ｐｏｓｔ  Ｅｘｐｏｓｕｒｅ  Ｂａｋｅ）が行われる。さらに、レジスト膜８に対する現像処理を行った後にも、加熱処理（Ｐｏｓｔ  Ｂａｋｅ）が行われる。これらの加熱処理時においても、基板１の水素及びＯＨ基が多層反射膜５に取り込まれやすくなる。
【００５６】
多層反射膜５中に水素及びＯＨ基が取り込まれた場合、多層反射膜５にレーザー照射等を行うことによって、低屈折率層の構成元素と高屈折率層の構成元素を互いに拡散させることで反射率を低下させる処理を行ったときに、多層反射膜５中に取り込まれている水素及びＯＨ基が気化して多層反射膜５と保護膜６との間に蓄積する現象が発生する。この場合、多層反射膜５上の保護膜６が膨れる現象や、保護膜６自体が破裂する現象が発生するため、レーザー照射等を十分に行うことができず、多層反射膜５の所定の領域（転写パターン形成領域の外周の遮光領域等。）のＥＵＶ光に対する反射率を十分に低下させることができないという問題があった。
【００５７】
本実施形態の多層反射膜付き基板１１０によれば、多層反射膜５中の水素の原子数密度が上記の範囲内に抑制されている。これにより、多層反射膜５の反射率を低下させるためにレーザー照射等を行ったときに、多層反射膜５中に取り込まれている水素が気化して多層反射膜５と保護膜６との間に蓄積する現象が発生することを抑制することが可能である。その結果、多層反射膜５の所定の領域（転写パターン形成領域の外周の遮光領域等。）のＥＵＶ光に対する反射率を十分に低下させることが可能となり、パターン転写精度の高い反射型マスクを製造することができる多層反射膜付き基板１１０及び反射型マスクブランク１００を得ることが可能となる。
【００５８】
本実施形態の多層反射膜５の単独でのＥＵＶ光に対する反射率は、通常６５％以上であることが好ましい。多層反射膜５の反射率が６５％以上であることにより、半導体デバイスの製造のための反射型マスク２００として好ましく用いることができる。反射率の上限は通常７３％である。なお、多層反射膜５を構成する低屈折率層及び高屈折率層の膜厚及び周期数（ペア数）は、露光波長により適宜選択することができる。具体的には、多層反射膜５を構成する低屈折率層及び高屈折率層の膜厚及び周期数（ペア数）は、ブラッグ反射の法則を満たすように選択することができる。多層反射膜５において、高屈折率層及び低屈折率層はそれぞれ複数存在するが、高屈折率層同士の膜厚、又は低屈折率層同士の膜厚は、必ずしも同じでなくてもよい。また、多層反射膜５の最表面（例えば、Ｓｉ層）の膜厚は、反射率を低下させない範囲で調整することができる。最表面の高屈折率層（例えばＳｉ層）の膜厚は、例えば、３ｎｍから１０ｎｍである。
【００５９】
本実施形態の多層反射膜付き基板１１０では、多層反射膜５が、１対の低屈折率層及び高屈折率層を１周期（ペア）として、３０〜６０周期（ペア）備えていることが好ましく、３５〜５５周期（ペア）備えていることがより好ましく、３５〜４５周期（ペア）備えていることがさらに好ましい。周期数（ペア数）が多いほど、高い反射率を得ることができるが、多層反射膜５の形成時間が長時間になる。多層反射膜５の周期を適切な範囲とすることにより、比較的短い時間で、比較的高い反射率の多層反射膜５を得ることができる。
【００６０】
本実施形態の多層反射膜５は、イオンビームスパッタリング法、ＤＣスパッタリング法、及びＲＦスパッタリング法などのスパッタリング法により形成することができる。多層反射膜５中に不純物が混ざりにくい点や、イオン源が独立していて、条件設定が比較的容易等の点から、イオンビームスパッタリング法により多層反射膜５を形成することが好ましい。
【００６１】
本実施形態の多層反射膜５は、膜応力が０．４２ＧＰａ以下であることが好ましく、０．２５ＧＰａ以下あるとより好ましい。多層反射膜５を成膜した段階で上記の膜応力以下にすることは難しく、上述の通り加熱処理等を行って膜応力を低減する場合が多い。
【００６２】
＜＜保護膜６＞＞
後述する反射型マスク２００の製造工程におけるドライエッチングおよび洗浄から多層反射膜５を保護するために、多層反射膜５の上に、または多層反射膜５の表面に接して保護膜６を形成することができる。また、保護膜６は、電子線（ＥＢ）を用いた薄膜パターンの黒欠陥を修正する際に多層反射膜５を保護する役割も兼ね備える。ここで、図１および図２では保護膜６が１層の場合を示しているが、保護膜６は２層以上の積層構造を有してもよい。保護膜６は、吸収体膜７をパターニングする際に使用するエッチャント、および洗浄液に対して耐性を有する材料で形成される。多層反射膜５の上に保護膜６が形成されていることにより、多層反射膜５および保護膜６を有する基板１１０を用いて反射型マスク２００（ＥＵＶマスク）を製造する際の、多層反射膜５の表面へのダメージを抑制することができる。そのため、多層反射膜５のＥＵＶ光に対する反射率特性が良好となる。
【００６３】
本実施形態の反射型マスクブランク１００では、保護膜６の材料として、保護膜６の上に形成される吸収体膜７をパターニングするためのドライエッチングに用いられるエッチングガスに対して、耐性のある材料を選択することができる。
【００６４】
保護膜６の表面に接する吸収体膜７が、フッ素系ガスによるドライエッチングあるいは酸素非含有の塩素系ガスによるドライエッチングでエッチング可能である材料からなる薄膜の場合（例えば、タンタル（Ｔａ）を含む材料からなる薄膜である場合。）には、保護膜６の材料として、例えば、ルテニウムを主成分として含む材料を選択することもできる。ルテニウムを主成分として含む材料の例としては、Ｒｕ金属単体、Ｒｕにチタン（Ｔｉ）、ニオブ（Ｎｂ）、モリブデン（Ｍｏ）、ジルコニウム（Ｚｒ）、イットリウム（Ｙ）、ホウ素（Ｂ）、ランタン（Ｌａ）、コバルト（Ｃｏ）、レニウム（Ｒｅ）、及びロジウム（Ｒｈ）から選択される少なくとも１つの金属を含有したＲｕ合金、及びそれらに窒素を含む材料が挙げられる。
【００６５】
保護膜６の表面に接する吸収体膜７が、ルテニウム（Ｒｕ）およびクロム（Ｃｒ）を含む材料（所定のＲｕＣｒ系材料）からなる薄膜である場合には、保護膜６の材料として、ケイ素（Ｓｉ）、ケイ素（Ｓｉ）および酸素（Ｏ）を含む材料、ケイ素（Ｓｉ）および窒素（Ｎ）を含む材料、ケイ素（Ｓｉ）、酸素（Ｏ）および窒素（Ｎ）を含む材料などのケイ素系材料、並びに、クロム（Ｃｒ）、またはクロム（Ｃｒ）と、酸素（Ｏ）、窒素（Ｎ）、および炭素（Ｃ）のうち少なくとも１以上の元素とを含むクロム系材料から選択される材料を使用することができる。
【００６６】
保護膜６を、ルテニウム（Ｒｕ）とロジウム（Ｒｈ）とを含む構成とした場合、保護膜６の塩素系ガス及び酸素ガスの混合ガスに対するエッチング耐性、塩素系ガスに対するエッチング耐性、フッ素系ガスに対するエッチング耐性及び硫酸過水（ＳＰＭ）洗浄耐性が向上する。保護膜６中のロジウムの含有量は、少なすぎると添加の効果が得られず、多すぎると保護膜６のＥＵＶ光に対する消衰係数ｋが高くなるので、反射型マスク２００の反射率が低下する。そのため、保護膜６中のロジウムの含有量は、１５原子％以上５０原子％未満であることが好ましく、２０原子％以上４０原子％以下であることがより好ましい。
【００６７】
保護膜６は、Ｎ、Ｃ、Ｏ、Ｈ及びＢから選択される少なくとも１つを含むことができる。保護膜６は、窒素（Ｎ）を更に含むことが好ましい。保護膜６が窒素（Ｎ）を更に含むことにより、結晶性を低くできる。この結果、薄膜を緻密化することができるので、エッチングガス及び洗浄に対する耐性を更に高くすることができる。保護膜６における窒素の含有量は１原子％より大きく２０原子％以下であることが好ましく、さらには、３原子％以上１０原子％以下であることが好ましい。
【００６８】
保護膜６は、酸素（Ｏ）を更に含むことが好ましい。保護膜６が酸素（Ｏ）を更に含むことにより、結晶性を低くできる。この結果、保護膜６を緻密化することができるので、エッチングガス及び洗浄に対する耐性を更に高くすることができる。保護膜６の酸素の含有量は１原子％より大きく２０原子％以下であることが好ましく、さらには、３原子％以上１０原子％以下であることが好ましい。
【００６９】
保護膜６の膜厚は、保護膜６としての機能を果たすことができる限り特に制限されない。ＥＵＶ光の反射率の観点から、保護膜６の膜厚は、１．０ｎｍから８．０ｎｍであることが好ましく、１．５ｎｍから６．０ｎｍであることがより好ましい。保護膜６の消衰係数は、０．０３０以下、さらには０．０２５以下となるように調整することが好ましい。
【００７０】
一方、保護膜６は、基板１側から第１の層と第２の層とを含む構成としてもよい。この場合、第２の層を上述のルテニウム（Ｒｕ）とロジウム（Ｒｈ）とを含む構成の薄膜とすることができる。
【００７１】
ケイ素（Ｓｉ）が多層反射膜５から保護膜６へ拡散することを抑制するために、保護膜６の第１の層は、ルテニウム（Ｒｕ）と、マグネシウム（Ｍｇ）、アルミニウム（Ａｌ）、チタン（Ｔｉ）、バナジウム（Ｖ）、クロム（Ｃｒ）、ゲルマニウム（Ｇｅ）、ジルコニウム（Ｚｒ）、ニオブ（Ｎｂ）、モリブデン（Ｍｏ）、ロジウム（Ｒｈ）、ハフニウム（Ｈｆ）及びタングステン（Ｗ）から選択される少なくとも１つとを含むことが好ましい。特に、第１の層がＲｕＴｉ膜、ＲｕＺｒ膜、ＲｕＡｌ膜である場合には、ケイ素（Ｓｉ）の保護膜６への拡散を、より確実に抑制することができる。
【００７２】
第１の層のＲｕの含有量は、５０原子％より大きく１００原子％未満であることが好ましく、さらには、８０原子％以上１００原子％未満であることが好ましく、９５原子％より大きく１００原子％未満であることが特に好ましい。
【００７３】
本実施形態の多層反射膜付き基板１１０では、第２の層のＲｕ含有量は、第１の層のＲｕ含有量よりも少ないことが好ましい。例えば、第１の層をＲｕＴｉ膜とし、第２の層をＲｕＲｈ膜とした場合、第１の層のＲｕＴｉ膜のＴｉ含有量が比較的低くても、シリコン（Ｓｉ）の保護膜６への拡散を抑制することができる。そのため、第２の層のＲｕ含有量が、第１の層のＲｕ含有量よりも少ないことにより、エッチングガス及び洗浄に対する耐性を更に高くし、かつシリコン（Ｓｉ）の保護膜６への拡散を抑制することができる。
【００７４】
保護膜６の第２の層の屈折率は、第１の層の屈折率よりも小さいことが好ましい。この結果、保護膜６を含めた多層反射膜５からのＥＵＶ光の反射率を低下させることなく、保護膜付き基板（保護膜６を有する多層反射膜付き基板１１０）を作製することができる。第２の層の屈折率は、０．９２０以下であることが好ましく、０．８８５以下であることがより好ましい。
【００７５】
保護膜６の第１の層の膜厚は、０．５ｎｍから２．０ｎｍであることが好ましく、１．０ｎｍから１．５ｎｍであることがより好ましい。また、保護膜６の第２の層の膜厚は、１．０ｎｍから７．０ｎｍであることが好ましく、１．５ｎｍから４．０ｎｍであることがより好ましい。
【００７６】
ＥＵＶリソグラフィーでは、露光光に対して透明な物質が少ないので、マスクパターン面への異物付着を防止するＥＵＶペリクルが技術的に簡単ではない。このことから、ペリクルを用いないペリクルレス運用が主流となっている。また、ＥＵＶリソグラフィーでは、ＥＵＶ露光によってマスクにカーボン膜が堆積することや、酸化膜が成長するといった露光コンタミネーションが起こる。そのため、ＥＵＶ露光用の反射型マスク２００を半導体デバイスの製造に使用している段階で、度々洗浄を行ってマスク上の異物やコンタミネーションを除去する必要がある。このため、ＥＵＶ露光用の反射型マスク２００では、光リソグラフィー用の透過型マスクに比べて桁違いのマスク洗浄耐性が要求されている。反射型マスク２００が保護膜６を有することにより、洗浄液に対する洗浄耐性を高くすることができる。
【００７７】
保護膜６の形成方法としては、公知の膜形成方法と同様のものを特に制限なく採用することができる。具体例としては、スパッタリング法およびイオンビームスパッタリング法が挙げられる。
【００７８】
本実施形態の多層反射膜付き基板１１０において、多層反射膜５は、第１主表面上に、低屈折率層の構成元素と高屈折率層の構成元素が混合した混合領域を有することができる。例えば、低屈折率層がモリブデン（Ｍｏ）を含む層であり、高屈折率層がケイ素（Ｓｉ）を含む層である場合には、ＭｏとＳｉが混合した混合領域を有することができる。このような混合領域は、多層反射膜５を部分的に加熱することによって形成することができる。例えば、混合領域は、多層反射膜５にレーザー光を照射して加熱することによって形成することができる。この場合、レーザー光は、多層反射膜５の上から照射してもよいし、多層反射膜５の上に保護膜６を形成した後、保護膜６の上から照射してもよい。レーザー光の光源としては、例えば、ＣＯ２レーザーや固体レーザーなどを用いることができる。なお、多層反射膜５に対して電子線を照射することによって混合領域を形成してもよい。
【００７９】
混合領域のＥＵＶ光に対する表面反射率は、それ以外の領域のＥＵＶ光に対する表面反射率よりも低くなる。例えば、多層反射膜付き基板１１０を使用して反射型マスク２００を製造したときに薄膜パターンが設けられる領域の外周の領域に混合領域を形成した場合には、その外周の領域における多層反射膜５の反射率を、それ以外の領域における多層反射膜５の反射率よりも低くすることができる。これにより、反射型マスク２００を露光装置にセットしてステップ・アンド・スキャンによって露光転写を行った場合において、重ね合わせ露光によって不必要な感光が生じることを防止することができる。その結果、半導体基板の表面に形成されたレジスト膜等により高い精度でパターンを転写することが可能となる。混合領域のＥＵＶ光に対する表面反射率は、１．３％以下であることが好ましく、１％以下であるとより好ましく、０．７％以下であるとさらに好ましい。
【００８０】
＜反射型マスクブランク１００＞
本実施形態の反射型マスクブランク１００について説明する。本実施形態の反射型マスクブランク１００を用いることにより、露光光に対する反射率が高い多層反射膜５を有する反射型マスク２００を製造することができる。
【００８１】
＜＜吸収体膜（パターン形成用薄膜）７＞＞
反射型マスクブランク１００は、上述の多層反射膜付き基板１１０の上に、吸収体膜（パターン形成用薄膜）７を有する。すなわち、吸収体膜７は、多層反射膜付き基板１１０の最上層である保護膜６の上に形成される。吸収体膜７の基本的な機能は、ＥＵＶ光を吸収することである。吸収体膜７は、ＥＵＶ光の吸収を目的とした吸収体膜７であっても良いし、ＥＵＶ光の位相差も考慮した位相シフト機能を有する吸収体膜７であっても良い。位相シフト機能を有する吸収体膜７とは、ＥＵＶ光を吸収するとともに一部を反射させて位相をシフトさせるものである。すなわち、位相シフト機能を有する吸収体膜７がパターニングされた反射型マスク２００において、吸収体膜７が形成されている部分では、ＥＵＶ光を吸収して減光しつつパターン転写に悪影響がないレベルで一部の光を反射させる。また、吸収体膜７が形成されていない領域（フィールド部）では、ＥＵＶ光は、保護膜６を介して多層反射膜５から反射する。そのため、位相シフト機能を有する吸収体膜７からの反射光と、フィールド部からの反射光との間に所望の位相差を有することになる。位相シフト機能を有する吸収体膜７は、吸収体膜７からの反射光と、多層反射膜５からの反射光との位相差が１３０度から２３０度となるように形成される。１８０度近傍の反転した位相差の光同士がパターンエッジ部で干渉し合うことにより、投影光学像の像コントラストが向上する。その像コントラストの向上に伴って解像度が上がり、露光量裕度、焦点裕度等の露光に関する各種裕度を大きくすることができる。
【００８２】
吸収体膜７は単層の膜であっても良いし、複数の膜からなる多層膜であっても良い。単層膜の場合は、マスクブランク製造時の工程数を削減できるため、生産効率が向上する。多層膜の場合には、上層の吸収体膜を、光を用いたマスクパターン検査時の反射防止膜として機能させることができる。この場合、上層の吸収体膜の光学定数と膜厚を適当に設定する必要がある。これにより、光を用いたマスクパターン検査時の検査感度が向上する。また、上層の吸収体膜として、酸化耐性を向上させることのできる酸素（Ｏ）及び窒素（Ｎ）等が添加された膜を用いることができる。これにより、吸収体膜の経時的安定性が向上する。このように、多層膜からなる吸収体膜７を用いることによって、吸収体膜７に様々な機能を付加することが可能となる。吸収体膜７が位相シフト機能を有する場合には、多層膜からなる吸収体膜７を用いることによって、光学面での調整の範囲を大きくすることができる。これにより、所望の反射率を得ることが容易になる。
【００８３】
吸収体膜７の材料としては、ＥＵＶ光を吸収する機能を有し、エッチング等により加工が可能（例えば、塩素（Ｃｌ）やフッ素（Ｆ）系ガスのドライエッチングでエッチング可能）である材料を用いることができる。そのような機能を有する材料として、タンタル（Ｔａ）単体又はＴａを主成分として含むタンタル化合物を好ましく用いることができる。
【００８４】
上述のタンタル及びタンタル化合物等の吸収体膜７は、ＤＣスパッタリング法及びＲＦスパッタリング法などのスパッタリング法で形成することができる。例えば、タンタル及びホウ素を含むターゲットを用い、酸素又は窒素を添加したアルゴンガスを用いた反応性スパッタリング法により、吸収体膜７を成膜することができる。
【００８５】
吸収体膜７を形成するためのタンタル化合物は、Ｔａの合金を含む。吸収体膜７がＴａの合金の場合、平滑性及び平坦性の点から、吸収体膜７の結晶状態は、アモルファス又は微結晶の構造であることが好ましい。吸収体膜７の表面が平滑・平坦でないと、吸収体パターン７ａのエッジラフネスが大きくなり、パターンの寸法精度が悪くなることがある。吸収体膜７の好ましい表面粗さは、二乗平均平方根粗さ（Ｒｍｓ）で、０．５ｎｍ以下であり、より好ましくは０．４ｎｍ以下、さらに好ましくは０．３ｎｍ以下である。
【００８６】
吸収体膜７を形成するためのタンタル化合物としては、ＴａとＢとを含む化合物、ＴａとＮとを含む化合物、ＴａとＯとＮとを含む化合物、ＴａとＢとを含み、さらにＯとＮの少なくともいずれかを含む化合物、ＴａとＳｉとを含む化合物、ＴａとＳｉとＮとを含む化合物、ＴａとＧｅとを含む化合物、及びＴａとＧｅとＮとを含む化合物、等を用いることができる。
【００８７】
Ｔａは、ＥＵＶ光の吸収係数が大きい。また、Ｔａは、塩素系ガスやフッ素系ガスで容易にドライエッチングすることが可能な材料である。そのため、Ｔａは、加工性に優れた吸収体膜７の材料であるといえる。さらにＴａにＢ、Ｓｉ及び／又はＧｅ等を加えることにより、アモルファス状の材料を容易に得ることができる。この結果、吸収体膜７の平滑性を向上させることができる。また、ＴａにＮ及び／又はＯを加えれば、吸収体膜７の酸化に対する耐性が向上するため、吸収体膜７の経時的安定性を向上させることができる。
【００８８】
また、吸収体膜７の材料としては、タンタル又はタンタル化合物以外に、パラジウム（Ｐｄ）、銀（Ａｇ）、白金（Ｐｔ）、金（Ａｕ）、イリジウム（Ｉｒ）、タングステン（Ｗ）、クロム（Ｃｒ）、コバルト（Ｃｏ）、マンガン（Ｍｎ）、スズ（Ｓｎ）、バナジウム（Ｖ）、ニッケル（Ｎｉ）、ハフニウム（Ｈｆ）、鉄（Ｆｅ）、銅（Ｃｕ）、テルル（Ｔｅ）、亜鉛（Ｚｎ）、マグネシウム（Ｍｇ）、ゲルマニウム（Ｇｅ）、アルミニウム（Ａｌ）、ロジウム（Ｒｈ）、ルテニウム（Ｒｕ）、モリブデン（Ｍｏ）、ニオブ（Ｎｂ）、チタン（Ｔｉ）、ジルコニウム（Ｚｒ）、イットリウム（Ｙ）、及びケイ素（Ｓｉ）から選ばれる少なくとも１つの金属、又はこれらの化合物を用いることができる。
【００８９】
＜＜裏面導電膜２＞＞
基板１の第２主表面の上（多層反射膜５の反対側の面の上。）には、静電チャック用の裏面導電膜２が形成される。裏面導電膜２のシート抵抗は、通常１００Ω／□以下である。裏面導電膜２は、例えば、クロム又はタンタル等の金属、又はそれらの合金のターゲットを使用したＤＣスパッタリング法、ＲＦスパッタリング法、またはイオンビームスパッタリング法によって形成することができる。裏面導電膜２を形成するためのクロム（Ｃｒ）を含む材料は、Ｃｒに、ホウ素、窒素、酸素、及び炭素から選択される少なくとも１つを含有したＣｒ化合物であることが好ましい。Ｃｒ化合物としては、例えば、ＣｒＮ、ＣｒＯＮ、ＣｒＣＮ、ＣｒＣＯＮ、ＣｒＢＮ、ＣｒＢＯＮ、ＣｒＢＣＮ及びＣｒＢＯＣＮなどを挙げることができる。裏面導電膜２を形成するためのタンタル（Ｔａ）を含む材料は、Ｔａ（タンタル）、Ｔａを含有する合金、又はこれらのいずれかにホウ素、窒素、酸素、及び炭素から選択される少なくとも１つを含有したＴａ化合物であることが好ましい。Ｔａ化合物としては、例えば、ＴａＢ、ＴａＮ、ＴａＯ、ＴａＯＮ、ＴａＣＯＮ、ＴａＢＮ、ＴａＢＯ、ＴａＢＯＮ、ＴａＢＣＯＮ、ＴａＨｆ、ＴａＨｆＯ、ＴａＨｆＮ、ＴａＨｆＯＮ、ＴａＨｆＣＯＮ、ＴａＳｉ、ＴａＳｉＯ、ＴａＳｉＮ、ＴａＳｉＯＮ、及びＴａＳｉＣＯＮなどを挙げることができる。
【００９０】
裏面導電膜２の膜厚は、特に限定されないが、通常１０ｎｍから２００ｎｍである。裏面導電膜２は、マスクブランク１００の第２主表面側の応力を調整することができる。すなわち、裏面導電膜２は、第１主表面側に形成された各種の膜によって生じる応力と、第２主表面側の応力とのバランスをとることができる。第１主表面側と第２主表面側の応力のバランスをとることによって、反射型マスクブランク１００が平坦になるように調整することができる。
【００９１】
なお、上述の吸収体膜７を形成する前に、多層反射膜付き基板１１０に裏面導電膜２を形成することができる。その場合には、図１に示すような裏面導電膜２を備えた多層反射膜付き基板１１０を得ることができる。
【００９２】
＜その他の薄膜＞
本実施形態の製造方法で製造される多層反射膜付き基板１１０及び反射型マスクブランク１００は、吸収体膜７上にエッチング用ハードマスク膜（「エッチングマスク膜」ともいう。）及び／又はレジスト膜８を備えることができる。エッチング用ハードマスク膜の代表的な材料としては、ケイ素（Ｓｉ）、並びにケイ素に酸素（Ｏ）、窒素（Ｎ）、炭素（Ｃ）及び水素（Ｈ）から選択される少なくとも１つの元素を加えた材料、又は、クロム（Ｃｒ）、並びにクロムに酸素（Ｏ）、窒素（Ｎ）、炭素（Ｃ）及び水素（Ｈ）から選択される少なくとも１つの元素を加えた材料等が挙げられる。具体的には、ＳｉＯ２、ＳｉＯＮ、ＳｉＮ、ＳｉＯ、Ｓｉ、ＳｉＣ、ＳｉＣＯ、ＳｉＣＮ、ＳｉＣＯＮ、Ｃｒ、ＣｒＮ、ＣｒＯ、ＣｒＯＮ、ＣｒＣ、ＣｒＣＯ、ＣｒＣＮ、及びＣｒＯＣＮ等が挙げられる。但し、吸収体膜７が酸素を含む化合物の場合、エッチング用ハードマスク膜として酸素を含む材料（例えばＳｉＯ２）はエッチング耐性の観点から避けたほうが良い。エッチング用ハードマスク膜を形成した場合には、レジスト膜８の膜厚を薄くすることが可能となり、パターンの微細化に対して有利である。
【００９３】
本実施形態の反射型マスクブランク１００において、多層反射膜５は、第１主表面上に、低屈折率層の構成元素と高屈折率層の構成元素が混合した混合領域を有することができる。混合領域は、例えば、多層反射膜５にレーザー光を照射して加熱することによって形成することができる。この場合、レーザー光は、多層反射膜５の上から照射してもよいし、多層反射膜５の上に保護膜６を形成した後、保護膜６の上から照射してもよい。また、保護膜６の上に吸収体膜７を形成した後、吸収体膜７の上からレーザー光を照射してもよい。レーザー光の光源としては、例えば、ＣＯ２レーザーや固体レーザーなどを用いることができる。
【００９４】
混合領域のＥＵＶ光に対する表面反射率は、吸収体膜７のＥＵＶ光に対する表面反射率よりも低くなる。例えば、反射型マスクブランク１００を使用して反射型マスク２００を製造したときに薄膜パターンが設けられる領域の外周の領域に混合領域を形成した場合には、その外周の領域における多層反射膜５の反射率を、薄膜パターンが設けられる領域の吸収体膜７の反射率よりも低くすることができる。これにより、反射型マスク２００を露光装置にセットしてステップ・アンド・スキャンによって露光転写を行った場合において、重ね合わせ露光によって不必要な感光が生じることを防止することができる。その結果、半導体基板の表面に形成されたレジスト膜等により高い精度でパターンを転写することが可能となる。
【００９５】
＜反射型マスク２００＞
上述の反射型マスクブランク１００の吸収体膜７をパターニングすることによって、多層反射膜５上に保護膜６を有し、保護膜６の上に吸収体パターン７ａを有する反射型マスク２００を得ることができる。本実施形態の反射型マスクブランク１００を用いることにより、露光光に対する反射率が高い多層反射膜５を有する反射型マスク２００を得ることができる。
【００９６】
本実施形態の反射型マスクブランク１００を使用して、反射型マスク２００を製造する方法について説明する。ここでは概要説明のみを行い、後に実施例において図面を参照しながら詳細に説明する。
【００９７】
反射型マスクブランク１００を準備して、その第１主表面の最表面（以下の実施例で説明するように、吸収体膜７の上）に、レジスト膜８を形成する（反射型マスクブランク１００がレジスト膜８を備えている場合は不要）。このレジスト膜８に回路パターン等の所望のパターンを描画（露光）した。このとき、後工程で、転写パターンとなる薄膜パターンが設けられる領域の外周の領域２０４の多層反射膜５に混合領域を形成する処理（レーザー照射、電子線照射による処理等）を行う場合は、その外周の領域２０４のパターンも併せて描画（露光）してもよい。さらに、そのレジスト膜８に対し、現像、リンスすることによって所定のレジストパターン８ａを形成する。
【００９８】
このレジストパターン８ａをマスクとして使用して、吸収体膜７をドライエッチングすることにより、吸収体パターン７ａを形成する。なお、エッチングガスとしては、Ｃｌ２、ＳｉＣｌ４、及びＣＨＣｌ３等の塩素系のガス、塩素系ガスとＯ２とを所定の割合で含む混合ガス、塩素系ガスとＨｅとを所定の割合で含む混合ガス、塩素系ガスとＡｒとを所定の割合で含む混合ガス、ＣＦ４、ＣＨＦ３、Ｃ２Ｆ６、Ｃ３Ｆ６、Ｃ４Ｆ６、Ｃ４Ｆ８、ＣＨ２Ｆ２、ＣＨ３Ｆ、Ｃ３Ｆ８、ＳＦ６、Ｆ２等のフッ素系のガス、並びにフッ素系ガスとＯ２とを所定の割合で含む混合ガス等から選択したものを用いることができる。
【００９９】
次に、アッシングやレジスト剥離液によりレジストパターン８ａを除去することで反射型マスク２００を製造することができる。
【０１００】
本実施形態の反射型マスク２００において、多層反射膜５は、第１主表面上に、低屈折率層の構成元素と高屈折率層の構成元素が混合した混合領域を有することができる。混合領域は、例えば、多層反射膜５にレーザー光を照射して加熱することによって形成することができる。この場合、レーザー光は、多層反射膜５の上から照射してもよいし、多層反射膜５の上に保護膜６を形成した後、保護膜６の上から照射してもよい。また、保護膜６の上に吸収体膜７を形成した後、吸収体膜７の上からレーザー光を照射してもよい。また、吸収体膜７に吸収体パターン７ａを形成した後、吸収体パターン７ａが形成されている領域の外周の領域の吸収体膜７の上からレーザー光を照射してもよい。レーザー光の光源としては、例えば、ＣＯ２レーザーや固体レーザーなどを用いることができる。
【０１０１】
混合領域のＥＵＶ光に対する表面反射率は、吸収体パターン７ａのＥＵＶ光に対する表面反射率よりも低くなる。例えば、吸収体パターン７ａが設けられた領域の外周の領域に混合領域を形成した場合には、その外周の領域における多層反射膜５の反射率を、吸収体パターン７ａの反射率よりも低くすることができる。これにより、反射型マスク２００を露光装置にセットしてステップ・アンド・スキャンによって露光転写を行った場合において、重ね合わせ露光によって不必要な感光が生じることを防止することができる。その結果、半導体基板の表面に形成されたレジスト膜等により高い精度でパターンを転写することが可能となる。
【０１０２】
一方、多層反射膜付基板１１０、反射型マスクブランク１００、反射型マスク２００において、多層反射膜５に基準マークを形成する場合がある。一般に、この基準マークは、基板１の第１主表面、多層反射膜５、保護膜６、吸収体膜７などに欠陥が存在する場合、その欠陥の位置座標の基準とするために設けられる。保護膜６および多層反射膜５に対してレーザー光のような高エネルギー光を照射することで、保護膜６および多層反射膜５をシュリンクさせて凹部を形成し、この凹部を基準マークに用いる場合がある。このような方法で基準マークを形成した場合、多層反射膜５中に取り込まれている水素及びＯＨ基が気化して多層反射膜５と保護膜６との間に蓄積する現象が発生する。また、多層反射膜５上の保護膜６が膨れる現象や、保護膜６自体が破裂する現象が発生する。上述の多層反射膜５を適用することにより、それらの現象が発生することなく基準マークを形成することができる。
【０１０３】
＜半導体デバイスの製造方法＞
本実施形態の半導体デバイスの製造方法は、上述の反射型マスク２００を用いて、露光装置を使用したリソグラフィプロセスを行い、被転写体に転写パターンを露光転写する工程を備える。
【０１０４】
本実施形態の反射型マスク２００を使用してＥＵＶ露光を行うことにより、半導体基板上のレジスト膜に所望の転写パターンを露光転写することができる。このリソグラフィー工程に加え、被加工膜のエッチングや絶縁膜、導電膜の形成、ドーパントの導入、あるいはアニールなど種々の工程を経ることで、所望の電子回路が形成された半導体デバイスを高い歩留まりで製造することができる。
【実施例】
【０１０５】
以下、実施例及び比較例について図面を参照しつつ説明する。
実施例の多層反射膜付き基板１１０は、図１に示すように、基板１と、多層反射膜５と、保護膜６を有する。
【０１０６】
まず、異なる構成のＳｉＯ２―ＴｉＯ２ガラスインゴットからそれぞれ切り出され、第１主表面及び第２主表面が研磨された６０２５サイズ（約１５２ｍｍ×１５２ｍｍ×６．３５ｍｍ）の基板１を４枚準備した。これらの基板１は、低熱膨張ガラス（ＳｉＯ２−ＴｉＯ２系ガラス）からなる基板である。基板１の主表面は、粗研磨加工工程、精密研磨加工工程、局所加工工程、及びタッチ研磨加工工程によって研磨した。
【０１０７】
次に、その４枚の基板１の主表面（第１主表面）上に、多層反射膜５を形成した。基板１上に形成される多層反射膜５は、波長１３．５ｎｍのＥＵＶ光に適した多層反射膜５とするために、ＭｏとＳｉからなる周期多層反射膜５とした。多層反射膜５は、ＭｏターゲットとＳｉターゲットを使用し、Ｋｒガスの雰囲気によるイオンビームスパッタリング法により基板１上にＭｏ膜及びＳｉ膜を交互に積層して形成した。先ず、Ｓｉ膜を４．２ｎｍの厚みで成膜し、続いて、Ｍｏ膜を２．８ｎｍの厚みで成膜した。これを１周期とし、同様にして４０周期積層し、最後にＳｉ膜を４．０ｎｍの厚みで成膜し、多層反射膜５を形成した。
【０１０８】
次に、その４枚の多層反射膜５が形成された後の基板１に対し、ホットプレートによる加熱処理を行い、多層反射膜５の膜応力を低減させた。各加熱処理の条件（加熱温度は２００℃）を表１に示す。
【０１０９】
次に、その４枚の基板１の多層反射膜５の上に、Ｒｕを含む材料からなる保護膜６を形成した。保護膜６は、Ａｒガス雰囲気中で、Ｒｕターゲットを使用したＤＣスパッタリング法により、２．５ｎｍの膜厚でそれぞれ成膜した。以上の工程によって、４枚の多層反射膜付き基板１１０を製造した。
【０１１０】
＜＜多層反射膜５中の水素の原子数密度＞＞
上述のように製造された４枚の多層反射膜付き基板１１０の多層反射膜５に含まれる水素の原子数密度［atoms／nm3］を、ＳＩＭＳ（四重極型二次イオン質量分析装置：PHI ADEPT-1010TM、アルバック・ファイ株式会社製）によって測定した。測定条件は、一次イオン種をＣｓ＋、一次加速電圧を１．０ｋＶ、一次イオン照射領域を９０μｍ角、二次イオン極性を正、検出二次イオン種を[Ｃｓ-Ｈ]＋、[Ｃｓ-Ｄ]＋、または[Ｃｓ-Ｈｅ]＋とした。また、標準試料はＳｉとした。測定結果を以下の表１に示す。
【０１１１】
＜＜基板１中の水素の原子数密度＞＞
上記４枚の多層反射膜付き基板１１０の基板１中の水素の原子数密度［atoms/cm3］を、多層反射膜５の場合と同様の手順でＳＩＭＳ（四重極型二次イオン質量分析装置：PHI ADEPT-1010TM、アルバック・ファイ株式会社製）によって測定した。測定結果を表１に示す。
【０１１２】
＜反射型マスクブランク１００＞
次に、４枚の多層反射膜付き基板１１０の保護膜６の上に、ＴａＢＮを含む材料からなる吸収体膜７をそれぞれ形成した。吸収体膜７は、ＡｒガスとＮ２ガスの混合ガス雰囲気中で、ＴａＢ混合焼結ターゲットを使用したＤＣスパッタリング法により、６２ｎｍの膜厚で成膜した。
【０１１３】
ＴａＢＮ膜の元素比率は、Ｔａが７５原子％、Ｂが１２原子％、Ｎが１３原子％であった。ＴａＢＮ膜の波長１３．５ｎｍにおける屈折率ｎは約０．９４９、消衰係数ｋは約０．０３０であった。
【０１１４】
次に、４枚の多層反射膜付き基板１１０の第２主表面（裏面）にＣｒＮからなる裏面導電膜２をＤＣスパッタリング（反応性スパッタリング）法により下記の条件にて形成した。
裏面導電膜２の形成条件：Ｃｒターゲット、ＡｒとＮ２の混合ガス雰囲気（Ａｒ：９０原子％、Ｎ：１０原子％）、膜厚２０ｎｍ。
【０１１５】
以上のようにして、保護膜６の上に吸収体膜７を有する４枚の反射型マスクブランク１００を製造した。
【０１１６】
＜反射型マスク２００＞
次に、上述の４枚の反射型マスクブランク１００を用いて、反射型マスク２００をそれぞれ製造した。図３を参照して各反射型マスク２００の製造方法を説明する。
【０１１７】
まず、図３（ｂ）に示されるように、反射型マスクブランク１００の吸収体膜７の上に、レジスト膜８を形成した。次に、このレジスト膜８に回路パターン等の所望のパターンを描画（露光）した。このとき、後工程で多層反射膜５に対してレーザー光を照射する外周の領域２０４のパターンも併せて描画（露光）した。次に、レジスト膜８に対し、現像、リンスすることによって所定のレジストパターン８ａを形成した（図３（ｃ））。次に、レジストパターン８ａをマスクにして吸収体膜７（ＴａＢＮ膜）を、Ｃｌ２ガスを用いてドライエッチングすることで、吸収体パターン７ａを形成した（図３（ｄ））。Ｒｕを含む材料からなる保護膜６は、Ｃｌ２ガスに対するドライエッチング耐性が極めて高く、十分なエッチングストッパとなる。その後、レジストパターン８ａをアッシングやレジスト剥離液などで除去した。次に、吸収体膜７が除去されている外周の領域２０４の多層反射膜５に対し、保護膜６の上からＣＯ２レーザー光を照射する処理を行い、多層反射膜５の低屈折率層の構成元素（Ｍｏ）と高屈折率層の構成元素（Ｓｉ）とを混合させることで混合領域を形成した。以上の工程により４枚の反射型マスク２００を製造した（図３（ｅ））。
【０１１８】
上述のように製造された４枚の反射型マスク２００は、第１主表面上に、吸収体パターン７ａ（薄膜パターン）が設けられた１３２ｍｍ×１３２ｍｍの領域２０２と、その領域２０２の外周の領域２０４を有している。外周の領域２０４は、吸収体パターン７ａが設けられていない領域であり、その領域の多層反射膜５は、低屈折率層の構成元素（Ｍｏ）と高屈折率層の構成元素（Ｓｉ）とが混合した混合領域が形成されている。この４枚の反射型マスク２００の外周の領域２０４における多層反射膜５（その上に保護膜６が積層した状態）の、波長１３．５ｎｍのＥＵＶ光に対する反射率を測定したところ、いずれも０．７％以下であった。また、この４枚の反射型マスク２００の吸収体パターン７ａが設けられた領域２０２における波長１３．５ｎｍのＥＵＶ光に対する反射率を測定したところ、いずれも６７％以上であった。
【０１１９】
【表１】
0006931729.tif 000002
【０１２０】
表１に示す結果から分かる通り、外周の領域２０４における多層反射膜５の反射率は、パターンが形成された領域（領域２０２）における吸収体パターン７ａの反射率よりも十分に低かった。
【０１２１】
反射型マスク２００の断面を電子顕微鏡で観察した結果、実施例１〜３の反射型マスクでは、多層反射膜と保護膜の間に膨れや剥がれが観察されなかった。また、保護膜自体の破裂等の現象も観察されなかった。
【０１２２】
これに対し、比較例１の反射型マスクでは、多層反射膜と保護膜の間に水素が蓄積して膨れが発生する現象が確認された。また、保護膜自体が破裂する現象も確認された。
【符号の説明】
【０１２３】
１      基板
２      裏面導電膜
５      多層反射膜
６      保護膜
７      吸収体膜
７ａ    吸収体パターン
８      レジスト膜
８ａ    レジストパターン
１００  反射型マスクブランク
１１０  多層反射膜付き基板
２００  反射型マスク
【要約】
【課題】多層反射膜のＥＵＶ露光光に対する反射率を十分に低下させることが可能であるとともに、多層反射膜上の保護膜の表面が膨れる現象や保護膜が剥がれる現象が発生することを防止することのできる多層反射膜付き基板を提供する。
【解決手段】多層反射膜付き基板１１０は、基板１の主表面上に、多層反射膜５および保護膜６をこの順に備える。基板１は、ケイ素、チタンおよび酸素を主成分とし、さらに水素を含有する。多層反射膜５は、低屈折率層と高屈折率層を交互に積層させた構造を有する。多層反射膜５は、水素を含有する。多層反射膜５中の水素の原子数密度は、７．０×１０−３ａｔｏｍｓ／ｎｍ３以下である。
【選択図】  図１【図１】
0006931729.tif 000003
【図２】
0006931729.tif 000004
【図３】
0006931729.tif 000005